(57)【要約】  基材が連続繊維強化樹脂部材で少なくとも部分的に補強されてなる繊維強化樹脂材に関し、連続繊維強化樹脂部材を構成する連続繊維が蛇行することなく、しかも基材と連続繊維強化樹脂部材が良好に密着された繊維強化樹脂材とその製造方法を提供する。  基材の少なくとも一部に連続繊維強化樹脂部材が補強材として積層されてなる繊維強化樹脂材であって、基材と補強材の間に双方を密着させる熱可塑性樹脂からなる密着層が介在し、補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている。
2012101793.tif 000002
【特許請求の範囲】
【請求項１】
基材である樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材であって、
前記積層箇所において、基材と補強材の間に双方を密着させる熱可塑性樹脂からなる密着層が介在しており、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている繊維強化樹脂材。
【請求項２】
基材のマトリックス樹脂と連続繊維強化樹脂部材のマトリックス樹脂が同素材である請求項１に記載の繊維強化樹脂材。
【請求項３】
前記基材は繊維材がマトリックス樹脂内に混合されてなる繊維強化樹脂部材である請求項１または２に記載の繊維強化樹脂材。
【請求項４】
基材である樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材の製造方法であって、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層と補強材を用意するステップ、
成形型のキャビティ内に補強材を配し、補強材の上に密着層を配し、基材用の樹脂材料をキャビティ内にチャージして密着層を軟化もしくは溶融させ、該密着層を介して補強材と基材が密着された繊維強化樹脂材を製造するステップ、からなる繊維強化樹脂材の製造方法。
【請求項５】
基材である樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材の製造方法であって、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層と補強材を用意し、双方を成形型内でプレスして中間体を製造するステップ、
前記中間体を別途の成形型のキャビティ内に配し、基材用の樹脂材料をキャビティ内にチャージして密着層を軟化もしくは溶融させ、該密着層を介して補強材と基材が密着された繊維強化樹脂材を製造するステップ、からなる繊維強化樹脂材の製造方法。
【請求項６】
基材である樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材の製造方法であって、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層用の樹脂材料と補強材を用意するステップ、
成形型のキャビティ内に補強材を配し、密着層用の樹脂材料をキャビティ内にチャージして硬化させるステップ、
基材用の樹脂材料をキャビティ内にチャージして密着層を軟化もしくは溶融させ、該密着層を介して補強材と基材が密着された繊維強化樹脂材を製造するステップ、からなる繊維強化樹脂材の製造方法。
【請求項７】
基材のマトリックス樹脂と連続繊維強化樹脂部材のマトリックス樹脂が同素材である請求項４〜６のいずれかに記載の繊維強化樹脂材の製造方法。
【請求項８】
前記基材は繊維材がマトリックス樹脂内に混合されてなる繊維強化樹脂部材である請求項４〜７のいずれかに記載の繊維強化樹脂材の製造方法。
【発明の詳細な説明】
【技術分野】
【０００１】
本発明は、基材である樹脂部材の少なくとも一部に、連続繊維がマトリックス樹脂である熱可塑性樹脂内に混合されてなる連続繊維強化樹脂部材が補強材として積層され、この積層箇所によって補強されてなる繊維強化樹脂材とその製造方法に関するものである。
【背景技術】
【０００２】
樹脂に強化用繊維材が混入されてなる繊維強化樹脂材（繊維強化プラスチック（ＦＲＰ））は、軽量かつ高強度であることから、自動車産業や建設産業、航空産業など、様々な産業分野で使用されている。【０００３】
たとえば自動車産業においては、ピラーやロッカー、床下フロアなどの車両の骨格構造部材や、ドアアウターパネルやフードなどの意匠性が要求される非構造部材に上記繊維強化樹脂材が適用され、車両の強度保証を図りながらその軽量化を実現し、低燃費で環境フレンドリーな車両を製造する試みがおこなわれている。【０００４】
ところで、上記骨格構造部材や非構造部材を形成する基材は、平面状のもの、２以上の平面が交差した３次元形状もの、湾曲状もしくは湾曲面と平面が組み合わされた３次元形状のもの、さらにはこれらに補強用リブが一体に形成されたものなどがある。【０００５】
上記基材は、たとえば５０ｍｍ以下の長繊維材がマトリックス樹脂内に一方向に配向された素材から成形されているが、長繊維材を使用するために型内における成形性が悪いという課題を有している。【０００６】
そして、この課題は、基材が上記リブ等の補強部材を一体に具備する場合に特に顕著であり、したがって、この成形性を改善するべく、基材（の少なくともリブ）をたとえば１ｍｍ以下の短繊維がマトリックス樹脂内にランダムに配向された樹脂材から成形する方法も適用されている。【０００７】
このように短繊維から基材を成形した際には、基材の適所を連続繊維強化樹脂部材で補強することにより、基材の成形性を向上させながら、部分的に連続繊維強化樹脂部材で補強されて強度特性にも優れた繊維強化樹脂材を製造することができる。【０００８】
ここで、連続繊維強化樹脂部材とは、５０ｍｍを超える繊維材がマトリックス樹脂内に一方向に配向された一方向材（ＵＤ材）や擬似等方材（多軸積層材や経糸および緯糸からなる織物など）からなるものである。【０００９】
そして、このように基材とその一部が連続繊維強化樹脂部材から補強されてなる繊維強化樹脂材の製造方法は、成形型のキャビティに連続繊維強化樹脂部材を配し、次いでキャビティ内に基材用の溶融樹脂を射出したり、あるいは溶融樹脂を配してプレスすることにより、双方を密着させて一体化を図るものである（これらはいずれも、連続繊維強化樹脂部材の上に基材用の溶融樹脂をオーバーモールドすることから、オーバーモールディングと称される）。なお、プレヒートされた連続繊維強化樹脂部材を金型に配し、溶融したロングファイバ熱可塑性物質（ＬＦＴ）を金型内に配してプレス成形することにより、部分的に連続繊維強化樹脂部材にて補強された繊維強化樹脂材を製造する方法が特許文献１に開示されている。【００１０】
しかし、このオーバーモールディングにおいては、基材用の溶融樹脂の熱により、連続繊維強化樹脂部材がその融点以上に加熱されて軟化し、連続繊維強化樹脂部材を構成する連続繊維が蛇行してその物性を大きく低下させてしまうという課題があることが本発明者等によって特定されている。なお、たとえばこの連続繊維強化樹脂部材がＵＤ材からなる場合に、連続繊維が蛇行してその角度が３度ずれるとその物性（引張強度）が１０％程度、１２度ずれると５０％程度低下することが分かっている。【００１１】
したがって、基材が連続繊維強化樹脂部材で部分的に、もしくは全体的に補強されてなる繊維強化樹脂材に関し、連続繊維強化樹脂部材を構成する連続繊維を蛇行させることなく、基材と連続繊維強化樹脂部材が良好に密着された繊維強化樹脂材とその製法開発が当該分野において急務の課題となっている。
【先行技術文献】
【特許文献】
【００１２】
【特許文献１】特表２００５−５３８８６４号公報
【発明の概要】
【発明が解決しようとする課題】
【００１３】
本発明は上記する問題に鑑みてなされたものであり、基材が連続繊維強化樹脂部材で少なくとも部分的に補強されてなる繊維強化樹脂材に関し、連続繊維強化樹脂部材を構成する連続繊維が蛇行することなく、しかも基材と連続繊維強化樹脂部材が良好に密着された繊維強化樹脂材とその製造方法を提供することを目的とする。
【課題を解決するための手段】
【００１４】
前記目的を達成すべく、本発明による繊維強化樹脂材は、基材である樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材であって、前記積層箇所において、基材と補強材の間に双方を密着させる熱可塑性樹脂からなる密着層が介在しており、補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっているものである。【００１５】
本発明の繊維強化樹脂材は、基材の適所に連続繊維強化樹脂部材からなる補強材が積層姿勢で密着することによって部分的に、もしくは全体的に補強された繊維強化樹脂材において、基材と連続繊維強化樹脂部材の積層箇所に双方を間接的に密着させる密着層が介在し、かつ、そのガラス転移点もしくは融点が連続繊維強化樹脂部材のマトリックス樹脂のガラス転移点もしくは融点よりも低いものであり、製造過程で密着層のみが先行して軟化もしくは溶融することにより、連続繊維強化樹脂部材を軟化もしくは溶融させることなく基材と連続繊維強化樹脂部材が良好に密着され、かつ連続繊維強化樹脂部材を構成する連続繊維の蛇行が抑制された繊維強化樹脂材である。【００１６】
ここで、基材が非構造部材（意匠部材）の場合は、マトリックス樹脂のみからなる樹脂部材から形成された基材となり、骨格構造部材の場合は、短繊維や長繊維などがマトリックス樹脂内に混合された繊維強化樹脂部材から形成された基材となる。【００１７】
さらに、基材と連続繊維強化樹脂部材、密着層それぞれのマトリックス樹脂は熱可塑性樹脂からなるが、補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている。すなわち、少なくとも補強材と連続繊維強化樹脂部材は、双方が結晶性プラスチックからなる形態であっても非結晶性プラスチックからなる形態であっても、一方が結晶性プラスチックからなり、他方が非結晶性プラスチックからなる形態であってもよいが、Ｔｇ１＞Ｔｇ２もしくはＴｍ２、もしくはＴｍ１＞Ｔｇ２もしくはＴｍ２の関係を満足するように双方のマトリックス樹脂が設定されている。【００１８】
ここで、結晶性プラスチックとは、分子鎖が規則正しく配列された結晶領域の量の比率が高いもの、すなわち結晶化度の高いものを言い、ポリエチレン（ＰＥ）やポリプロピレン（ＰＰ）、ナイロン（ＰＡ：ナイロン６、ナイロン６６など）、ポリアセタール（ＰＯＭ）、ポリエチレンテレフタレート（ＰＥＴ）などを挙げることができる。【００１９】
一方、非結晶性プラスチックとは、結晶化度が極めて低いか、結晶化状態になり得ないものを言い、ポリスチレン（ＰＳ）、ポリ塩化ビニル（ＰＶＣ）、ポリメタクリル酸メチル（ＰＭＭＡ）、ＡＢＳ樹脂、熱可塑性エポキシなどを挙げることができる。【００２０】
さらに、熱可塑性樹脂内に含有される繊維材としては、ボロンやアルミナ、炭化ケイ素、窒化ケイ素、ジルコニアなどのセラミック繊維や、ガラス繊維や炭素繊維といった無機繊維、銅や鋼、アルミニウム、ステンレス等の金属繊維、ポリアミドやポリエステルなどの有機繊維のいずれか一種もしくは２種以上の混合材を挙げることができる。【００２１】
上記する繊維強化樹脂材によれば、密着層によって基材と連続繊維強化樹脂部材が良好に密着されるとともに、この密着の際に連続繊維強化樹脂部材のマトリックス樹脂が軟化や溶融されない、もしくは軟化や溶融され難いことから連続繊維の蛇行が抑制され、連続繊維強化樹脂部材の所期の物性（引張強度等）が保証された高強度な繊維強化樹脂材となる。【００２２】
なお、上記する実施の形態の繊維強化樹脂材においては、基材の融点やガラス転移点と補強材および密着層の融点やガラス転移点との大小関係は特に規定されるものでない。【００２３】
しかし、基材のマトリックス樹脂の融点やガラス転移点は少なくとも密着層の融点やガラス転移点よりも大きいものであり、好ましくは、補強材と基材それぞれのマトリックス樹脂が同素材のものから形成されているのがよい。密着層を介して一体化された繊維強化樹脂材において、双方の線膨張係数やヤング率等の物性が同一となり、設計管理が容易になるとともに双方が異なる熱変形量を呈することに起因する損傷を抑制できるからである。【００２４】
また、本発明は繊維強化樹脂材の製造方法にも及ぶものであり、この製造方法は、基材である樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材の製造方法であって、補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層と補強材を用意するステップ、成形型のキャビティ内に補強材を配し、補強材の上に密着層を配し、基材用の樹脂材料をキャビティ内にチャージして密着層を軟化もしくは溶融させ、該密着層を介して補強材と基材が密着された繊維強化樹脂材を製造するステップ、からなるものである。【００２５】
本製造方法は、ともに定型の補強材と密着層（たとえば密着シート）を成形型内に配し、基材用の樹脂材料をキャビティ内にチャージして密着層のみを軟化もしくは溶融させて補強材と基材を適所で密着させるものである。ここで、「チャージ」とは、キャビティ内に溶融樹脂を射出することと、溶融樹脂の塊（プレヒートによる予備腑形体）をキャビティ内に配することの双方を含んでおり、後者の場合にはその後にプレス成形して基材と補強材の一体化が図られるものである。【００２６】
この製造方法によれば、繊維強化樹脂材の製造過程において、基材用の樹脂材料をキャビティ内にチャージした際に密着層のみを軟化もしくは溶融させることにより、この密着層によって基材と連続繊維強化樹脂部材を良好に密着させることができ、しかも、この密着の際に連続繊維強化樹脂部材のマトリックス樹脂が軟化や溶融されない、もしくは軟化や溶融され難いことから連続繊維の蛇行が抑制され、連続繊維強化樹脂部材の所期の物性（引張強度等）が保証された高強度な繊維強化樹脂材を製造することができる。【００２７】
また、本発明による繊維強化樹脂材の製造方法の他の実施の形態は、補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層と補強材を用意し、双方を成形型内でプレスして中間体を製造するステップ、前記中間体を別途の成形型のキャビティ内に配し、基材用の樹脂材料をキャビティ内にチャージして密着層を軟化もしくは溶融させ、該密着層を介して補強材と基材が密着された繊維強化樹脂材を製造するステップ、からなるものである。【００２８】
さらに、本発明による繊維強化樹脂材の製造方法の他の実施の形態は、補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層用の樹脂材料と補強材を用意するステップ、成形型のキャビティ内に補強材を配し、密着層用の樹脂材料をキャビティ内にチャージして硬化させるステップ、基材用の樹脂材料をキャビティ内にチャージして密着層を軟化もしくは溶融させ、該密着層を介して補強材と基材が密着された繊維強化樹脂材を製造するステップ、からなるものである。【００２９】
上記いずれの形態の製造方法によっても、基材用の樹脂材料をキャビティ内にチャージした際に密着層のみを軟化もしくは溶融させることができる。【００３０】
また、基材のマトリックス樹脂と連続繊維強化樹脂部材のマトリックス樹脂が同素材のものを適用することで、既述するように設計管理が容易になるとともに得られた繊維強化樹脂材が構成部材の異なる熱変形量等によって損傷するのを抑制することができる。
【発明の効果】
【００３１】
以上の説明から理解できるように、本発明の繊維強化樹脂材とその製造方法によれば、基材が連続繊維強化樹脂部材からなる補強材で部分的に補強されてなる繊維強化樹脂材において、補強箇所の基材と補強材の間に密着層が介在し、かつこの補強材のガラス転移点もしくは融点が密着層のガラス転移点もしくは融点よりも高いことにより、補強材を構成する連続繊維が蛇行することなく、しかも基材と補強材が良好に密着された繊維強化樹脂材を提供することができる。
【図面の簡単な説明】
【００３２】
【図１】（ａ）は本発明の繊維強化樹脂材の一実施の形態の斜視図であり、（ｂ）は（ａ）のｂ−ｂ矢視図である。
【図２】本発明の繊維強化樹脂材の製造方法の一実施の形態のフロー図である。
【図３】本発明の繊維強化樹脂材の製造方法の他の実施の形態のフロー図である。
【図４】本発明の繊維強化樹脂材の製造方法のさらに他の実施の形態のフロー図である。
【図５】（ａ）は従来構造の繊維強化樹脂材を構成する補強材の横断面写真図であり、（ｂ）は（ａ）の縦断面写真図であり、（ｃ）は本発明の繊維強化樹脂材を構成する補強材の横断面写真図であり、（ｄ）は（ｃ）の縦断面写真図であり、（ｅ）は（ｄ）を模擬した模式図である。
【発明を実施するための形態】
【００３３】
以下、図面を参照して本発明の繊維強化樹脂材とその製造方法の実施の形態を説明する。なお、図示する繊維強化樹脂材は、リブを具備する基材の面材の全面を補強材で補強した構成であるが、基材はリブを具備しないものやその他多様な３次元形状のものであってもよく、さらには、補強材が基材の一部のみを補強するものであってもよいことは勿論のことである。
【００３４】
図１ａは本発明の繊維強化樹脂材の一実施の形態の斜視図であり、図１ｂは図１ａのｂ−ｂ矢視図である。
【００３５】
図示する繊維強化樹脂材１０は、平面状の面材１’とこの面材１’を補強するリブ１”が一体に成形されてなる基材１と、面材１’の全面に密着層３を介して密着して該面材１’を補強する補強材２とから大略構成されている。
【００３６】
基材１は、たとえばピラーやロッカー、床下フロアなどの車両の骨格構造部材であり、熱可塑性樹脂からなるマトリックス樹脂１ａ内に１ｍｍ以下の短繊維や５０ｍｍ以下の長繊維といった不連続の繊維材１ｂのいずれか一方もしくは双方が混合されてなる樹脂材料から成形されている。より具体的には、面材１’を構成する繊維材１ｂが長繊維であり、リブ１”を構成する繊維材１ｂが短繊維からなる形態や、面材１'とリブ１”の双方を構成する繊維材１ｂがともに長繊維、もしくは短繊維からなる形態などがある。なお、基材がドアアウターパネルやフードなどの意匠性が要求される非構造部材の場合には、繊維材を具備しないマトリックス樹脂１ａのみからなる樹脂材料から成形することができる。
【００３７】
一方、補強材２は、熱可塑性樹脂からなるマトリックス樹脂２ａ内に図１ｂで示すように一方向に配向された連続繊維２ｂが混合されてなる連続繊維強化樹脂部材となっている。
【００３８】
このように、図示する補強材２は５０ｍｍを超える連続繊維２ｂがマトリックス樹脂２ａ内に一方向に配向された一方向材（ＵＤ材）であるが、その他にも、擬似等方材（０度方向の方向材と９０度方向の方向材、±４５度方向の方向材、０度、９０度、±４５度方向の方向材などの複数の方向材が積層された多軸積層材や、経糸および緯糸からなる織物材など）を適用することもできる。
【００３９】
また、密着層３は熱可塑性樹脂からなるシート材、もしくは熱可塑性樹脂の溶融材料が成形型内でチャージされ、硬化したものなどからなる。
【００４０】
このように、基材１のマトリックス樹脂１ａ、補強材２のマトリックス樹脂２ａおよび密着層３はいずれも熱可塑性樹脂からなるものであるが、これらはともに非結晶性プラスチックであってもよいし、結晶性プラスチックであってもよいし、いずれかが非結晶性プラスチックであり、他のものが結晶性プラスチックからなる形態であってもよい。
【００４１】
ここで、結晶性プラスチックとしてはたとえば、ポリエチレン（ＰＥ）やポリプロピレン（ＰＰ）、ナイロン（ＰＡ：ナイロン６、ナイロン６６など）、ポリアセタール（ＰＯＭ）、ポリエチレンテレフタレート（ＰＥＴ）のいずれか一種を適用できる。
【００４２】
また、非結晶性プラスチックとしてはたとえば、ポリスチレン（ＰＳ）、ポリ塩化ビニル（ＰＶＣ）、ポリメタクリル酸メチル（ＰＭＭＡ）、ＡＢＳ樹脂、熱可塑性エポキシのうちのいずれか一種を適用できる。
【００４３】
さらに、熱可塑性樹脂内に含有される繊維材としては、ボロンやアルミナ、炭化ケイ素、窒化ケイ素、ジルコニアなどのセラミック繊維や、ガラス繊維や炭素繊維といった無機繊維、銅や鋼、アルミニウム、ステンレス等の金属繊維、ポリアミドやポリエステルなどの有機繊維のいずれか一種もしくは２種以上の混合材を適用できる。
【００４４】
ただし、補強材２のマトリックス樹脂２ａが非結晶性プラスチックの場合はそのガラス転移点をＴｇ１、結晶性プラスチックの場合はその融点をＴｍ１、密着層３が非結晶性プラスチックの場合はそのガラス転移点をＴｇ２、結晶性プラスチックの場合はその融点をＴｍ２とした場合に、以下のいずれかの関係式を満足するように双方のマトリックス樹脂が選定される。
【００４５】
Ｔｇ１＞Ｔｇ２もしくはＴｍ２  ・・・・・・・・・・・（１）
Ｔｍ１＞Ｔｇ２もしくはＴｍ２  ・・・・・・・・・・・（２）
また、好ましくは、上記関係式に加えて、基材１のマトリックス樹脂１ａが補強材２のマトリックス樹脂と同素材のものから形成されているのがよい。密着層３を介して基材１と補強材２が一体化されてなる繊維強化樹脂材１０において、基材１と補強材２の線膨張係数やヤング率等の物性が同一となり、設計管理が容易になるとともに双方が異なる熱変形量を呈することに起因する損傷を抑制できるからである。
【００４６】
図示する繊維強化樹脂材１０によれば、密着層３によって基材１と補強材２が良好に密着されるとともに、この密着の際に補強材２のマトリックス樹脂２ａが軟化や溶融されない、もしくは軟化や溶融され難いことから連続繊維２ｂの蛇行が抑制され、補強材２の所期の物性（引張強度等）が保証された高強度な繊維強化樹脂材１０となる。
【００４７】
次に、図２〜４を参照して、繊維強化樹脂材１０の製造方法の実施の形態を概説する。
【００４８】
図２で示す製造方法の一実施の形態としては、まず、上記関係式（１）もしくは（２）を満たす補強材２と、たとえば定型シート材からなる密着層３を用意する（ステップＳ１）。
【００４９】
次に、不図示の成形型のキャビティ内に補強材２を配し、補強材２の上に密着層３を配し、補強材２と同素材の基材１用の樹脂材料、もしくは少なくとも密着層３のＴｍもしくはＴｇよりも高いＴｍもしくはＴｇを有する基材１用の樹脂材料をキャビティ内にチャージして密着層３のみを軟化もしくは溶融させ、該密着層３を介して補強材２と基材１が密着された繊維強化樹脂材１０を製造する（ステップＳ２）。
【００５０】
ここで、ステップＳ２において基材１用の樹脂材料をチャージする形態としては大きく２つの方法がある。
【００５１】
その一つは、キャビティ内に溶融した基材１用の樹脂材料を射出する射出成形法である。
【００５２】
また、他の一つは、基材１用の樹脂材料をプレヒートして軟化もしくは溶融した予備腑形体を形成し、これをキャビティ内の補強材２の上に配してプレス成形する方法である。
【００５３】
この製造方法によれば、繊維強化樹脂材１０の製造過程において、基材１用の樹脂材料をキャビティ内にチャージした際に密着層３のみを軟化もしくは溶融させることにより、この密着層３によって基材１と補強材２を良好に密着させることができ、さらには、この密着の際に補強材２のマトリックス樹脂が軟化や溶融されない、もしくは軟化や溶融され難いことから連続繊維２ｂの蛇行が抑制され、補強材２の所期の物性（引張強度等）が保証された高強度な繊維強化樹脂材１０を製造することができる。
【００５４】
一方、図３で示す製造方法の実施の形態は、図２で示す製造方法と同様に、まず、上記関係式（１）もしくは（２）を満たす補強材２と、たとえば定型シート材からなる密着層３を用意する（ステップＳ１）。
【００５５】
次に、用意された補強材２を不図示の成形型のキャビティ内に配し、その上に定型シート材からなる密着層３をプレヒートして軟化もしくは溶融した予備腑形体を配してプレス成形することで中間体を製造する（ステップＳ２）。
【００５６】
次に、この中間体を不図示の別途の成形型のキャビティ内に配し、基材１用の樹脂材料をキャビティ内にチャージして密着層３を軟化もしくは溶融させ、該密着層３を介して補強材２と基材１が密着された繊維強化樹脂材１０を製造するものである（ステップＳ３）。
【００５７】
さらに、図４で示す製造方法の実施の形態は、上記関係式（１）もしくは（２）を満たす補強材２と、密着層３用の樹脂材料を用意する（ステップＳ１）。
【００５８】
次に、不図示の成形型のキャビティ内に補強材２を配し、密着層３用の樹脂材料をキャビティ内にチャージしてこれを硬化させる（ステップＳ２）。
【００５９】
次に、この成形型のキャビティ内に基材１用の樹脂材料をキャビティ内にチャージして密着層３を軟化もしくは溶融させ、該密着層３を介して補強材２と基材１が密着された繊維強化樹脂材１０を製造する（ステップＳ３）。
【００６０】
[補強材を構成する連続繊維の蛇行の有無を検証した実験とその結果]
本発明者等は、図１で示す形態の繊維強化樹脂材（実施例）と、この実施例から密着層を除いた従来構造の繊維強化樹脂材（比較例）をそれぞれ製作し、双方の補強材を構成する連続繊維の蛇行の有無を検証する実験をおこなった。
【００６１】
この実験においては、実施例と比較例をそれぞれ材料を異ならせてそれぞれ２種類製作した。
【００６２】
実施例１は、基材をナイロンからなるマトリックス樹脂（ナイロン６のＴｍは約２２０℃、ナイロン６６のＴｍは約２６０℃）内に不連続繊維が含有された樹脂材料から成形し、補強材を基材と同素材のナイロンからなるマトリックス樹脂内に連続繊維が含有された樹脂材料から成形し（ＵＤ材）、密着層を熱可塑性エポキシ（Ｔｇは約１０５℃、１２０℃などのものがある）から成形し、不連続繊維および連続繊維としてガラス繊維や炭素繊維を使用し、図３で示す製造方法を適用して製造したものである。
【００６３】
これに対して、比較例１は、実施例１から密着層が省略されたものであり、成形型のキャビティ内に補強材を配し、溶融された基材用の樹脂材料をキャビティ内にチャージして比較例１の繊維強化樹脂材を製造した。
【００６４】
一方、実施例２は、基材をポリプロピレン（ＰＰ）からなるマトリックス樹脂（ＰＰのＴｍは約１６０℃）内に不連続繊維が含有された樹脂材料から成形し、補強材を基材と同素材のポリプロピレン（ＰＰ）からなるマトリックス樹脂内に連続繊維が含有された樹脂材料から成形し、密着層を熱可塑性エポキシ（Ｔｇは約１０５℃、１２０℃などのものがある）から成形し、不連続繊維および連続繊維としてガラス繊維や炭素繊維を使用し、同様に図３で示す製造方法を適用して実施例２の繊維強化樹脂材を製造した。
【００６５】
比較例１の繊維強化樹脂材を構成する補強材の横断面写真図を図５ａに、その縦断面写真図を図５ｂにそれぞれ示しており、実施例１の繊維強化樹脂材を構成する補強材の横断面写真図を図５ｃに、その縦断面写真図を図５ｄにそれぞれ示しており、さらに、図５ｄを模擬した模式図を図５ｅに示している。
【００６６】
図５ｂ、図５ｄを比較すると明らかであるが、比較例１の補強材を構成する連続繊維は大きく蛇行しているのに対して、実施例１の補強材を構成する連続繊維は蛇行することなく、ほぼ均一に一方向に配向していることが実証されている。
【００６７】
これは、補強材のＴｍよりも低いＴｇの密着層が基材と補強材の間に介在しているか否かに依拠するものであり、実施例１のように連続繊維の配向が一方向に均一に揃っていることで、補強材の所期の物性を保証することができ、もって高強度の繊維強化樹脂材となっている。
【００６８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６９】
１…基材、１’…面材、１”…リブ、１ａ…マトリックス樹脂、１ｂ…繊維材（長繊維材、短繊維材）、２…補強材（連続繊維強化樹脂部材）、２ａ…マトリックス樹脂、２ｂ…連続繊維、３…密着層、１０…繊維強化樹脂材
【図１】
2012101793.tif 000003
【図２】
2012101793.tif 000004
【図３】
2012101793.tif 000005
【図４】
2012101793.tif 000006
【図５】
2012101793.tif 000007
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
基材であって繊維材を含有しない、もしくは短繊維または長繊維が含有された樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材であって、
前記積層箇所において、基材と補強材の間に双方を密着させる熱可塑性樹脂からなる密着層が介在しており、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている繊維強化樹脂材。
【請求項２】
基材のマトリックス樹脂と連続繊維強化樹脂部材のマトリックス樹脂が同素材である請求項１に記載の繊維強化樹脂材。
【請求項３】
基材であって繊維材を含有しない、もしくは短繊維または長繊維が含有された樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材の製造方法であって、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層と補強材を用意するステップ、
成形型のキャビティ内に補強材を配し、補強材の上に密着層を配し、基材用の樹脂材料をキャビティ内にチャージして密着層を軟化もしくは溶融させ、該密着層を介して補強材と基材が密着された繊維強化樹脂材を製造するステップ、からなる繊維強化樹脂材の製造方法。
【請求項４】
基材であって繊維材を含有しない、もしくは短繊維または長繊維が含有された樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材の製造方法であって、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層と補強材を用意し、双方を成形型内でプレスして中間体を製造するステップ、
前記中間体を別途の成形型のキャビティ内に配し、基材用の樹脂材料をキャビティ内にチャージして密着層を軟化もしくは溶融させ、該密着層を介して補強材と基材が密着された繊維強化樹脂材を製造するステップ、からなる繊維強化樹脂材の製造方法。
【請求項５】
基材であって繊維材を含有しない、もしくは短繊維または長繊維が含有された樹脂部材の少なくとも一部に、マトリックス樹脂である熱可塑性樹脂内に連続繊維が混合されてなる連続繊維強化樹脂部材が補強材として積層され、この積層箇所によって補強されてなる繊維強化樹脂材の製造方法であって、
補強材の熱可塑性樹脂が非結晶性プラスチックの場合はそのガラス転移点をＴｇ１、結晶性プラスチックの場合はその融点をＴｍ１、密着層の熱可塑性樹脂が非結晶性プラスチックの場合はそのガラス転移点をＴｇ２、結晶性プラスチックの場合はその融点をＴｍ２とした場合に、Ｔｇ１＞Ｔｇ２もしくはＴｍ２、もしくはＴｍ１＞Ｔｇ２もしくはＴｍ２となっている密着層用の樹脂材料と補強材を用意するステップ、
成形型のキャビティ内に補強材を配し、密着層用の樹脂材料をキャビティ内にチャージして硬化させるステップ、
基材用の樹脂材料をキャビティ内にチャージして密着層を軟化もしくは溶融させ、該密着層を介して補強材と基材が密着された繊維強化樹脂材を製造するステップ、からなる繊維強化樹脂材の製造方法。
【請求項６】
基材のマトリックス樹脂と連続繊維強化樹脂部材のマトリックス樹脂が同素材である請求項３〜５のいずれかに記載の繊維強化樹脂材の製造方法。
【国際調査報告】
2012101793.tif 000008
2012101793.tif 000009